(57)【要約】  本開示の実施形態は、改善された高温性能を有するエラストマーポリウレタンフォームであって、（ａ）モノマージフェニルメタンジイソシアネート（ＭＤＩ）およびポリマーＭＤＩ、ならびにポリエーテルジオールを含む１つ以上のプレポリマーに由来するイソシアネート官能性ウレタンプレポリマーと、（ｂ）イソシアネート反応性成分であって、（ｉ）イソシアネート反応性成分の約１０〜約７０重量部の量の第１のポリオールであって、第１のポリオールが、約１０００ｇ／モル〜約９０００ｇ／モルの数平均分子量を有するプロピレンオキシドまたはエチレンオキシドでキャップされた公称ジオールである、第１のポリオール、（ｉｉ）イソシアネート反応性成分の約０〜約５０重量部の量の第２のポリオールであって、第２のポリオールが、約１０００ｇ／モル〜約８０００ｇ／モルの数平均分子量を有するランダムに分散した高比率のエトキシ基を有する公称トリオールである、第２のポリオール、（ｉｉｉ）イソシアネート反応性成分の約０〜約２０重量部の量の第３のポリオールであって、第３のポリオールが、約２５０ｇ／モル〜約６０００ｇ／モルの数平均分子量を有するエチレンオキシドでキャップされた公称テトラオールである、第３のポリオール、および（ｉｖ）イソシアネート反応性成分の約０〜約８０重量部の量の第４のポリオールであって、第４のポリオールが、約１０００ｇ／モル〜約１３０００ｇ／モルの数平均分子量を有するエチレンオキシドまたはプロピレンオキシドでキャップされた公称トリオールである、第４のポリオール、を含む、イソシアネート反応性成分と、を含む成分の反応生成物を含む、エラストマーポリウレタンフォームを含む。１つの別の実施形態では、イソシアネート反応性成分はまた、これらに限定されないが、発泡剤、触媒、着色剤、無機充填剤、および酸化防止剤を含有することができる約１〜約３０の量の添加剤パッケージを含む。【特許請求の範囲】
【請求項１】
改善された高温圧縮永久歪み値を有するエラストマーポリウレタンフォームであって、
（ａ）モノマージフェニルメタンジイソシアネート（ＭＭＤＩ）またはポリマーＭＤＩ（ＰＭＤＩ）を含む１つ以上のプレポリマー、およびポリエーテルジオールに由来するイソシアネート官能性ウレタンプレポリマーと、
（ｂ）イソシアネート反応性成分であって、
（ｉ）前記イソシアネート反応性成分の約１０〜約７０重量部の量の第１のポリオールであって、前記第１のポリオールが、約１０００ｇ／モル〜約９０００ｇ／モルの数平均分子量を有するプロピレンオキシドまたはエチレンオキシドでキャップされた公称ジオールである、第１のポリオール、
（ｉｉ）前記イソシアネート反応性成分の約０〜約５０重量部の量の第２のポリオールであって、前記第２のポリオールが、約１０００ｇ／モル〜約８０００ｇ／モルの数平均分子量を有するランダムに分散した高比率のエトキシ基を有する公称トリオールである、第２のポリオール、
（ｉｉｉ）前記イソシアネート反応性成分の約０〜約２０重量部の量の第３のポリオールであって、前記第３のポリオールが、約２５０ｇ／モル〜約６０００ｇ／モルの数平均分子量を有するエチレンオキシドでキャップされた公称テトラオールである、第３のポリオール、および
（ｉｖ）前記イソシアネート反応性成分の約０〜約８０重量部の量の第４のポリオールであって、前記第４のポリオールが、約１０００ｇ／モル〜約１３０００ｇ／モルの数平均分子量を有するエチレンオキシドまたはプロピレンオキシドでキャップされた公称トリオールである、第４のポリオール、を含み、
成分（ｉｉ）、（ｉｉｉ）、および（ｉｖ）のうちの少なくとも１つが、約０重量部を超えて存在する、イソシアネート反応性成分と、を含む成分の反応生成物を含むエラストマーポリウレタンフォーム。
【請求項２】
前記第１のポリオールが、約３０〜約７０重量部の前記イソシアネート反応性成分を含む、請求項１に記載のエラストマーポリウレタンフォーム。
【請求項３】
前記第１のポリオールが、約３５〜約６５重量部の前記イソシアネート反応性成分を含む、請求項１に記載のエラストマーポリウレタンフォーム。
【請求項４】
前記第２のポリオールが、約０〜約４５重量部の前記イソシアネート反応性成分を含む、請求項１に記載のエラストマーポリウレタンフォーム。
【請求項５】
前記第２のポリオールが、約１５〜約４０重量部の前記イソシアネート反応性成分を含む、請求項１に記載のエラストマーポリウレタンフォーム。
【請求項６】
前記第３のポリオールが、前記イソシアネート反応性成分の約０〜約１５重量部の量である、請求項１に記載のエラストマーポリウレタンフォーム。
【請求項７】
前記第３のポリオールが、前記イソシアネート反応性成分の約０〜約１０重量部の量である、請求項１に記載のエラストマーポリウレタンフォーム。
【請求項８】
前記第４のポリオールが、前記イソシアネート反応性成分の約０〜約３０重量部の量である、請求項１に記載のエラストマーポリウレタンフォーム。
【請求項９】
前記第４のポリオールが、前記イソシアネート反応性成分の約０〜約１５重量部の量である、請求項１に記載のエラストマーポリウレタンフォーム。
【請求項１０】
前記第１のポリオールが、約６０００ｇ／モルの数平均分子量および１．５〜２．０の官能性を有する、請求項１に記載のエラストマーポリウレタンフォーム。
【請求項１１】
前記第２のポリオールが、約３６００ｇ／モルの数平均分子量および２．８〜３．０の官能性を有する、請求項１に記載のエラストマーポリウレタンフォーム。
【請求項１２】
前記第３のポリオールが、約５２５０ｇ／モルの数平均分子量および３．５〜５．０の官能性を有する、請求項１に記載のエラストマーポリウレタンフォーム。
【請求項１３】
前記第４のポリオールが、約２８００〜約６０００ｇ／モルの数平均分子量および２．１〜３．０の官能性を有する、請求項１に記載のエラストマーポリウレタンフォーム。
【請求項１４】
前記イソシアネート反応性成分が、前記イソシアネート反応性成分の約１〜約３０重量部の量の添加剤パッケージをさらに含み、前記添加剤パッケージが、発泡剤、触媒、着色剤、染料、顔料、架橋剤、難燃剤、希釈剤、溶剤、無機充填剤、触媒、酸化防止剤、紫外線安定剤、殺生物剤、接着促進剤、帯電防止剤、離型剤、香料、およびそれらの任意の組み合わせ、から選択される成分を含む、請求項１に記載のエラストマーポリウレタンフォーム。
【請求項１５】
前記イソシアネート反応性成分が、前記イソシアネート反応性成分の約０〜約５重量部の量の界面活性剤をさらに含む、請求項１に記載のエラストマーポリウレタンフォーム。
【請求項１６】
前記界面活性剤が、Ｄａｂｃｏ（登録商標）ＤＣ５０００である、請求項１４に記載のエラストマーポリウレタンフォーム。
【請求項１７】
前記イソシアネート反応性成分が、前記イソシアネート反応性成分の約０〜約１０重量部の量の鎖延長剤をさらに含む、請求項１に記載のエラストマーポリウレタンフォーム。
【請求項１８】
前記鎖延長剤が、１，４−ブタンジオールである、請求項１７に記載のエラストマーポリウレタンフォーム。
【請求項１９】
前記イソシアネート反応性成分が、前記イソシアネート反応性成分の約０．１〜約４重量部の量の化学的発泡剤をさらに含む、請求項１に記載のエラストマーポリウレタンフォーム。
【請求項２０】
前記化学的発泡剤が、水である、請求項１９に記載のエラストマーポリウレタンフォーム。
【請求項２１】
前記イソシアネート反応性成分が、前記イソシアネート反応性成分の約０〜１２重量部の量の物理的発泡剤をさらに含む、請求項１に記載のエラストマーポリウレタンフォーム。
【請求項２２】
前記物理的発泡剤が、ＨＣＦＯ−１２３３ｚｄ（Ｅ）である、請求項２１に記載のエラストマーポリウレタンフォーム。
【請求項２３】
前記ＭＭＤＩが、約２０〜約７０部の量である、請求項１に記載のプレポリマー。
【請求項２４】
前記ＰＭＤＩが、約２０〜約７０部の量である、請求項１に記載のプレポリマー。
【請求項２５】
前記ポリエーテルジオールが、約５〜約３０部の量である、請求項１に記載のプレポリマー。
【請求項２６】
前記ＭＭＤＩが、少なくとも９７重量％の４，４’−ＭＤＩである、請求項１に記載のプレポリマー。
【請求項２７】
前記ＰＭＤＩが、２５℃で約１５０〜約８５０ｃｐｓの粘度および約３０〜約３２．５のパーセントＮＣＯを有する、請求項１に記載のプレポリマー。
【請求項２８】
前記ポリエーテルジオールが、約４２５ｇ／モルの数平均分子量および１．７５〜２．０の官能性、または約６０００ｇ／モルの数平均分子量および１．５〜２．０の官能性を有する、請求項１に記載のプレポリマー。
【請求項２９】
前記フォームの前記圧縮永久歪み値が、ＡＳＴＭ  Ｄ３５７４による約３０％〜約５０％たわみでの一定たわみを含み、約４０％Ｍ未満であり、前記フォーム試料が約７０℃〜約１５０℃で約２２〜約１００時間圧縮される、請求項１に記載のエラストマーポリウレタンフォーム。
【請求項３０】
ＡＳＴＭ  Ｄ３５７４による約３０％〜約５０％たわみでのフォームの前記一定たわみ圧縮永久歪み値が、フォーム試料が約１００℃〜約１３０℃で約２２〜約１００時間圧縮されたとき、約４０％未満である、請求項１に記載のエラストマーポリウレタンフォーム。
【請求項３１】
ＡＳＴＭ  Ｄ３５７４による前記フォームの引張強度値が、約５０重量ポンド／平方インチ〜約２８５重量ポンド／平方インチである、請求項１に記載のエラストマーポリウレタンフォーム。
【請求項３２】
ＡＳＴＭ  Ｄ３５７４による前記フォームの引裂強度値が、約１３重量ポンド／インチ〜約４０重量ポンド／インチである、請求項１に記載のエラストマーポリウレタンフォーム。
【請求項３３】
ＡＳＴＭ  Ｄ３５７４による前記フォームの破断点伸び値が、約５０％〜約１６０％である、請求項１に記載のエラストマーポリウレタンフォーム。
【請求項３４】
ＡＳＴＭ  Ｄ３５７４による前記フォームの引張強度値が、前記フォームが約１０２℃で約７０時間エージングされたとき、約５０％未満の変化を受ける、請求項１に記載のエラストマーポリウレタンフォーム。
【請求項３５】
ＡＳＴＭ  Ｄ３５７４による前記フォームの引裂強度値が、前記フォームが約１０２℃で約７０時間エージングされたとき、約３０％未満の変化を受ける、請求項１に記載のエラストマーポリウレタンフォーム。
【請求項３６】
ＡＳＴＭ  Ｄ３５７４による前記フォームの破断点伸び値が、前記フォームが約１０２℃で約７０時間エージングされたとき、約５０％未満の変化を受ける、請求項１に記載のエラストマーポリウレタンフォーム。
【請求項３７】
ＡＳＴＭ  Ｄ３５７４による前記フォームの引張強度値が、前記フォームが約６０℃および相対湿度約９５％で約１６８時間エージングされたとき、約３５％未満の変化を受ける、請求項１に記載のエラストマーポリウレタンフォーム。
【請求項３８】
ＡＳＴＭ  Ｄ３５７４による前記フォームの引裂強度値が、前記フォームが約６０℃および相対湿度約９５％で約１６８時間エージングされたとき、約３５％未満の変化を受ける、請求項１に記載のエラストマーポリウレタンフォーム。
【請求項３９】
ＡＳＴＭ  Ｄ３５７４による前記フォームの破断点伸び値が、前記フォームが約６０℃および相対湿度約９５％で約１６８時間エージングされたとき、約３５％未満の変化を受ける、請求項１に記載のエラストマーポリウレタンフォーム。
【請求項４０】
エラストマーポリウレタンフォームを形成する方法であって、前記方法が、
（ａ）プレポリマーをポリエーテルジオールと反応させて、イソシアネート官能性ウレタンプレポリマーを形成するステップであって、前記プレポリマーが、ＭＭＤＩおよび／またはＰＭＤＩを含む、形成するステップと、
（ｂ）少なくとも第１のポリオール、第２のポリオール、第３のポリオール、および第４のポリオールをブレンドして、イソシアネート反応性成分を形成するステップと、
（ｃ）前記イソシアネートプレポリマーとイソシアネート反応性成分とを約１００イソシアネート指数〜約１１０イソシアネート指数で混合して、エラストマーポリウレタンフォームを形成するステップと、を含み、
前記第１のポリオールが、約１０〜約７０重量部の前記イソシアネート反応性成分を含む、約１０００ｇ／モル〜約９０００ｇ／モルの数平均分子量を有するプロピレンオキシドまたはエチレンオキシドでキャップされた公称ジオールであり、
前記第２のポリオールが、約１０００ｇ／モル〜約８０００ｇ／モルの数平均分子量を有するランダムに分散した高比率のエトキシを有し、約０〜約５０重量部の前記イソシアネート反応性成分を含む公称トリオールであり、
前記第３のポリオールが、、約２５０ｇ／モル〜約６０００ｇ／モルの数平均分子量を有するエチレンオキシドでキャップされた公称テトラオールであり、約０〜約１５重量部の前記イソシアネート反応性成分を含み、
前記第４のポリオールが、約１０００ｇ／モルおよび約１３０００ｇ／モルの数平均分子量を有するエチレンオキシドまたはプロピレンオキシドでキャップされた公称トリオールであり、約０〜約８０重量部の前記イソシアネート反応性成分を含む、方法。
【請求項４１】
添加剤パッケージを約１〜約３０重量部の前記イソシアネート反応性成分とブレンドすることをさらに含み、前記添加剤パッケージが、発泡剤、触媒、着色剤、無機充填剤、および酸化防止剤を含む、請求項４０に記載の方法。
【発明の詳細な説明】
【技術分野】
【０００１】
本出願は、概して、改善された高温性能を有するエラストマーポリウレタンフォームおよびそのようなエラストマーポリウレタンフォームを生成する方法に関する。
【背景技術】
【０００２】
エラストマーポリウレタンフォームは、エアフィルタガスケット、フィルタシール、フィルタエンドキャップ、および内燃エンジンで使用されるエンジンカバーのような、高温用途に必要とされる多くの材料の製造に一般的に使用される。自動車のエンジン性能を改善する傾向により、エンジン室内の温度がより高くなっている。この温度上昇により、高温での長時間の暴露により耐性がある材料が必要になっている。
【０００３】
したがって、改善された高温性能を有するエラストマーポリウレタンフォームが必要であり、そのようなフォームは、既存の製造プロセスおよび容易に入手可能な原材料を使用して製造することができる。
【発明の概要】
【０００４】
本開示の実施形態は、改善された高温性能を有するエラストマーポリウレタンフォームを含み、そのようなフォームは、これらに限定されないが、（ａ）モノマージフェニルメタンジイソシアネート（ＭＭＤＩ）およびポリマーＭＤＩ（ＰＭＤＩ）、ならびにポリエーテルジオールを含む１つ以上のプレポリマーに由来するイソシアネート官能性ウレタンプレポリマーと、（ｂ）イソシアネート反応性成分であって、（ｉ）イソシアネート反応性成分の約１０〜約７０重量部の量の第１のポリオールであって、第１のポリオールが、約１０００ｇ／モル〜約９０００ｇ／モルの数平均分子量を有するプロピレンオキシドまたはエチレンオキシドでキャップされた公称ジオールである、第１のポリオール、（ｉｉ）イソシアネート反応性成分の約０〜約５０重量部の量の第２のポリオールであって、第２のポリオールが、約１０００ｇ／モル〜約８０００ｇ／モルの数平均分子量を有するランダムに分散した高比率のエトキシ基を有する公称トリオールを含む、第２のポリオール、（ｉｉｉ）イソシアネート反応性成分の約０〜約２０重量部の量の第３のポリオールであって、第３のポリオールが、約２５０ｇ／モル〜約６０００ｇ／モルの数平均分子量を有するエチレンオキシドでキャップされた公称テトラオールを含む、第３のポリオール、および（ｉｖ）イソシアネート反応性成分の約０〜約８０重量部の量の第４のポリオールであって、第４のポリオールが、約１０００ｇ／モル〜約１３０００ｇ／モルの数平均分子量を有するエチレンオキシドまたはプロピレンオキシドでキャップされた公称トリオールである、第４のポリオール、を含み、イソシアネート反応性成分と、を含む成分の反応生成物を含み、成分（ｉｉ）、（ｉｉｉ）、および（ｉｖ）のうちの少なくとも１つが、約０重量部を超えて存在する、イソシアネート反応性成分を含む。
【０００５】
一実施形態では、第１のポリオールは、約３０〜約７０重量部のイソシアネート反応性成分を含む。別の実施形態では、第１のポリオールは、約３５〜約６５重量部のイソシアネート反応性成分を含む。特定の実施形態では、第１のポリオールは、約６０００ｇ／モルの数平均分子量および１．５〜２．０の官能性を有する。
【０００６】
一実施形態では、第２のポリオールは、約０〜約４５重量部のイソシアネート反応性成分を含む。別の実施形態では、第２のポリオールは、約１５〜約４０重量部のイソシアネート反応性成分を含む。特定の実施形態では、第２のポリオールは、約３６００ｇ／モルの数平均分子量および２．８〜３．０の官能性を有する。
【０００７】
一実施形態では、第３のポリオールは、約０〜約１５重量部のイソシアネート反応性成分を含む。別の実施形態では、第３のポリオールは、約０〜約１０重量部のイソシアネート反応性成分を含む。特定の実施形態では、第３のポリオールは、約５２５０ｇ／モルの数平均分子量および３．５〜５．０の官能性を有する。
【０００８】
一実施形態では、第４のポリオールは、約０〜約３０重量部のイソシアネート反応性成分を含む。別の実施形態では、第４のポリオールは、約０〜約１５重量部のイソシアネート反応性成分を含む。特定の実施形態では、第４のポリオールは、約２８００〜６０００ｇ／モルの数平均分子量および２．１〜３．０の官能性を有する。
【０００９】
一実施形態では、イソシアネート反応性成分は、イソシアネート反応性成分の約１〜約３０重量部の量の添加剤パッケージをさらに含む。添加剤パッケージは、発泡剤、触媒、着色剤、染料、顔料、架橋剤、難燃剤、希釈剤、溶剤、無機充填剤、界面活性剤、無機充填剤、酸化防止剤、紫外線安定剤、殺生物剤、接着促進剤、帯電防止剤、離型剤、香料、およびそれらの任意の組み合わせとして当業者によって分類されたものから選択される成分を含む。発泡剤は、イソシアネート反応性成分の約０．１〜約４重量部の量の化学的発泡剤であり得る。発泡剤はまた、イソシアネート反応性成分の約０〜１２重量部の量の物理的発泡剤であり得る。化学的発泡剤は、これに限定されないが、水であり得る。物理的発泡剤は、これに限定されないが、ＨＣＦＯ−１２３３ｚｄ（Ｅ）であり得る。
【００１０】
別の実施形態では、イソシアネート反応性成分は、イソシアネート反応性成分の約０〜約６、さらには約５重量部の量の界面活性剤を含み得る。特定の実施形態では、界面活性剤は、Ｄａｂｃｏ（登録商標）ＤＣ５０００、または異なる商品名で入手可能な化学的に同等の代替物であり得る。追加の実施形態では、イソシアネート反応性成分は、イソシアネート反応性成分の約０〜約１０重量部の量の鎖延長剤を含み得る。特定の実施形態では、鎖延長剤は、１，４−ブタンジオール（ＢＤＯ）であり得る。
【００１１】
一実施形態では、イソシアネート官能性ウレタンプレポリマーを生成するために使用されるＭＭＤＩは、約２０〜約７０部の量であり、ＭＭＤＩは、少なくとも９７重量％の４，４’−ＭＤＩである。別の実施形態では、イソシアネート官能性ウレタンプレポリマーを生成するために使用されるＰＭＤＩは、約２０〜約７０部の量であり、ＰＭＤＩは、２５℃で約１５０〜約８５０ｃｐｓの粘度および約３０〜約３２．５のパーセントＮＣＯを有する。さらに別の実施形態では、イソシアネート官能性ウレタンプレポリマーを生成するために使用されるポリエーテルジオールは、約５〜約３０部の量であり、ポリエーテルジオールは、約４２５ｇ／モル〜約６０００ｇ／モルの数平均分子量および１．２〜２．０の官能性を有する。さらなる実施形態では、ポリエーテルジオールは、約４２５ｇ／モルの数平均分子量および１．７５〜２．０の官能性、または約６０００ｇ／モルの数平均分子量および１．５〜２．０の官能性を有する。特定の実施形態では、ＭＭＤＩは、Ｌｕｐｒａｎａｔｅ（登録商標）Ｍであり、ＰＭＤＩは、Ｌｕｐｒａｎａｔｅ（登録商標）Ｍ２０であり、ポリエーテルジオールは、Ｐｌｕｒａｃｏｌ（登録商標）４１０またはＰｌｕｒａｃｏｌ（登録商標）１０６２である。
【００１２】
一実施形態では、複数のプレポリマーを使用して、イソシアネート官能性ウレタンプレポリマーを生成することができる。いくつかの実施形態では、例えば、第１のプレポリマーは、ＭＭＤＩを含み得、第２のプレポリマーは、ポリエーテルプレポリマーを含み得る。プレポリマーの比は、最終生成物の所望の特性、すなわち本発明の改善されたエラストマーポリウレタンフォームによって変化し得る。ある種の実施形態では、イソシアネート官能性ウレタンプレポリマーを生成するために使用される第１のプレポリマーと第２のプレポリマーとの比は、９９：１〜５０：５０、または９９：１〜７０：３０、８０：３０、または９０：１０の比（重量基準で）を含み得る。いくつかの実施形態では、これらの比は、８０：２０〜６０：４０、または７５：２５〜６５：３５、または７０：３０で変わり得る。いくつかの実施形態では、第１のプレポリマーは、第２のプレポリマーと比較して５０％以上の量で存在する。
【００１３】
一実施形態では、ＡＳＴＭ  Ｄ３５７４による本開示におけるエラストマーポリウレタンフォームの４０％たわみでの一定たわみ圧縮永久歪み値は、フォーム試料が約７０℃〜約１５０℃で約２２〜約１００時間圧縮されたとき、約４０％未満である。別の実施形態では、ＡＳＴＭ  Ｄ３５７４による本開示におけるエラストマーポリウレタンフォームの約３０％〜約５０％たわみでの一定たわみ圧縮永久歪み値は、フォーム試料が約１００℃〜約１３０℃で約２２〜約１００時間圧縮されたとき、約４０％未満である。
【００１４】
一実施形態では、ＡＳＴＭ  Ｄ３５７４による本開示におけるエラストマーポリウレタンフォームの引張強度値は、約５０重量ポンド／平方インチ〜約２８５重量ポンド／平方インチである。別の実施形態では、ＡＳＴＭ  Ｄ３５７４による本開示におけるエラストマーポリウレタンフォームの引裂強度値は、約１３重量ポンド／インチ〜約４０重量ポンド／インチである。さらに別の実施形態では、ＡＳＴＭ  Ｄ３５７４による本開示におけるエラストマーポリウレタンフォームの破断点伸び値は、約５０％〜約１６０％である。
【００１５】
一実施形態では、ＡＳＴＭ  Ｄ３５７４による本開示におけるエラストマーポリウレタンフォームの引張強度値は、フォームが約１０２℃で約７０時間エージングされたとき、約５０％未満の変化を受ける。別の実施形態では、ＡＳＴＭ  Ｄ３５７４による本開示におけるエラストマーポリウレタンフォームの引裂強度値は、フォームが約１０２℃で約７０時間エージングされたとき、約３０％未満の変化を受ける。さらに別の実施形態では、ＡＳＴＭ  Ｄ３５７４による本開示におけるエラストマーポリウレタンフォームの破断点伸び値は、フォームが約１０２℃で約７０時間エージングされたとき、約５０％未満の変化を受ける。
【００１６】
一実施形態では、ＡＳＴＭ  Ｄ３５７４による本開示におけるエラストマーポリウレタンフォームの引張強度値は、フォームが約６０℃および相対湿度約９５％で約１６８時間エージングされたとき、約３５％未満の変化を受ける。別の実施形態では、ＡＳＴＭ  Ｄ３５７４による本開示におけるエラストマーポリウレタンフォームの引裂強度値は、フォームが約６０℃および相対湿度約９５％で約１６８時間エージングされたとき、約３５％未満の変化を受ける。さらに別の実施形態では、ＡＳＴＭ  Ｄ３５７４による本開示におけるエラストマーポリウレタンフォームの破断点伸び値は、フォームが約６０℃および相対湿度約９５％で約１６８時間エージングされたとき、約３５％未満の変化を受ける。
【００１７】
また、エラストマーポリウレタンフォームを形成する方法が開示され、本方法は、ＭＭＤＩおよびＰＭＤＩをポリエーテルジオールと反応させて、イソシアネート官能性ウレタンプレポリマーを形成することと、少なくとも第１のポリオール、第２のポリオール、第３のポリオール、および第４のポリオールをブレンドして、イソシアネート反応性成分を形成することと、イソシアネートプレポリマーとイソシアネート反応性成分とを約１００イソシアネート指数〜約１１０イソシアネート指数で混合して、エラストマーポリウレタンフォームを形成することと、を含み、第１のポリオールが、約１０〜約７０重量部のイソシアネート反応性成分を含む約１０００ｇ／モル〜約９０００ｇ／モルの数平均分子量を有するプロピレンオキシドまたはエチレンオキシドでキャップされた公称ジオールであり、第２のポリオールが、約１０００ｇ／モル〜約８０００ｇ／モルの数平均分子量を有するランダムに分散した高比率のエトキシ基を有し、約０〜約５０重量部のイソシアネート反応性成分を含む公称トリオールであり、第３のポリオールが、約２５０ｇ／モル〜約６０００ｇ／モルの数平均分子量を有するエチレンオキシドでキャップされた公称テトラオールであり、約０〜約１５重量部のイソシアネート反応性成分を含み、第４のポリオールが、約１０００ｇ／モル〜約１３０００ｇ／モルの数平均分子量を有するエチレンオキシドまたはプロピレンオキシドでキャップされた公称トリオールであり、約０〜約８０重量部のイソシアネート反応性成分を含む。
【００１８】
その他の特徴および利点は、以下の「発明を実施するための形態」から明らかになり得る。
【発明を実施するための形態】
【００１９】
本開示のエラストマーポリウレタンフォームは、イソシアネート成分とイソシアネート反応性成分との反応生成物を含む。本明細書で使用されるとき、「イソシアネート成分」という用語は、モノマージフェニルメタンジイソシアネート（ＭＭＤＩ）に限定されず、すなわち、イソシアネート成分は、ＭＭＤＩおよびポリマーポリイソシアネート（ＰＭＤＩ）を含み得ることを理解されたい。加えて、本明細書で使用されるとき、「イソシアネート成分」という用語は、イソシアネート末端準プレポリマー、または一般的にプレポリマーと呼ばれるこれらの材料を包含する。特定の実施形態では、プレポリマー、例えば、過剰なイソシアネートと反応したポリオールは、本開示におけるイソシアネート成分として利用され得る。イソシアネート成分としては、これらに限定されないが、４，４’−ＭＤＩ、２，４’−ＭＤＩ、ＰＭＤＩ、（４，４’−ＭＤＩ、ＰＭＤＩ、２，４’−ＭＤＩから構築された）プレポリマー、カルボジイミド変性イソシアネート、ビウレット変性イソシアネート、アロファネート変性イソシアネート、およびそれらの組み合わせが挙げられ得る。一実施形態では、イソシアネート成分は、ｎ官能性イソシアネートを含み、「ｎ」は、２〜５、２〜４、または３〜４の数であり得る。「ｎ」は整数であり得るか、または２〜５の中間値を有し得ることが理解されるべきである。イソシアネート成分はまた、芳香族イソシアネート、脂肪族イソシアネート、およびそれらの組み合わせの群から選択されるイソシアネートを含み得る。別の実施形態では、イソシアネート成分は、ヘキサメチレンジイソシアネート、Ｈ１２ＭＤＩ、およびそれらの組み合わせなどの脂肪族イソシアネートを含む。イソシアネート成分が脂肪族イソシアネートを含む場合、イソシアネート成分はまた、変性された多価脂肪族イソシアネート、すなわち、脂肪族ジイソシアネートおよび／または脂肪族ポリイソシアネートの化学反応を通して得られる生成物を含み得る。例としては、これらに限定されないが、尿素、ビウレット、アロファネート、カルボジイミド、ウレトニミン、イソシアヌレート、ウレタン基、二量体、三量体、およびそれらの組み合わせが挙げられる。イソシアネート成分はまた、これらに限定されないが、個別に、またはポリオキシアルキレングリコール、ジエチレングリコール、ジプロピレングリコール、ポリオキシエチレングリコール、ポリオキシプロピレングリコール、ポリオキシプロピレンポリオクスエチレングリコール（ｐｏｌｙｏｘｙｐｒｏｐｙｌｅｎｅｐｏｌｙｏｘｅｔｈｙｌｅｎｅ  ｇｌｙｃｏｌｓ）、ポリエステロール、ポリカプロラクトン、およびそれらの組み合わせとの反応生成物中に用いられる変性ジイソシアネートを含み得る。
【００２０】
あるいは、イソシアネート成分は、芳香族イソシアネートを含み得る。イソシアネート成分が芳香族イソシアネートを含む場合、芳香族イソシアネートは、式Ｒ’（ＮＣＯ）ｚに対応し得、式中、Ｒ’は、芳香族であり、ｚは、Ｒ’の価数に対応する整数である。好ましくは、ｚは、少なくとも２である。芳香族イソシアネートの好適な例としては、これらに限定されないが、テトラメチルキシリレンジイソシアネート（ＴＭＸＤＩ）、１，４−ジイソシアナトベンゼン、１，３−ジイソシアナト−ｏ−キシレン、１，３−ジイソシアナト−ｐ−キシレン、１，３−ジイソシアナト−ｍ−キシレン、２，４−ジイソシアナト−１−クロロベンゼン、２，４−ジイソシアナト−１−ニトロベンゼン、２，５−ジイソシアナト−１−ニトロベンゼン、ｍ−フェニレンジイソシアネート、ｐ−フェニレンジイソシアネート、２，４−トルエンジイソシアネート、２，６−トルエンジイソシアネート、２，４−トルエンジイソシアネートと２，６−トルエンジイソシアネートとの混合物、１，５−ナフタレンジイソシアネート、１−メトキシ−２，４−フェニレンジイソシアネート、４，４’−ジフェニルメタンジイソシアネート、２，４’−ジフェニルメタンジイソシアネート、４，４’−ビフェニレンジイソシアネート、３，３’−ジメチル−４，４’−ジフェニルメタンジイソシアネート、３，３’−ジメチルジフェニルメタン−４，４’−ジイソシアネート、４，４’，４”−トリフェニルメタントリイソシアネートポリメチレンポリフェニレンポリイソシアネートおよび２，４，６−トルエントリイソシアネートなどのトリイソシアネート、４，４’−ジメチル−２，２’−５，５’−ジフェニルメタンテトライソシアネートなどのテトライソシアネート、トルエンジイソシアネート、２，２’−ジフェニルメタンジイソシアネート、２，４’−ジフェニルメタンジイソシアネート、４，４’−ジフェニルメタンジイソシアネート、ポリメチレンポリフェニレンポリイソシアネート、それらの対応する異性体混合物、ならびにそれらの組み合わせが挙げられる。あるいは、芳香族イソシアネートとしては、ｍ−ＴＭＸＤＩと１，１，１−トリメチロールプロパンとのトリイソシアネート生成物、トルエンジイソシアネートと１，１，１−トリメチロールプロパンとの反応生成物、およびそれらの組み合わせが挙げられ得る。一実施形態では、イソシアネート成分は、メチレンジフェニルジイソシアネート、トルエンジイソシアネート、ヘキサメチレンジイソシアネート、Ｈ１２ＭＤＩ、およびそれらの組み合わせの群から選択されるジイソシアネートを含む。
【００２１】
プレポリマーを調製するために使用されるイソシアネート成分は、任意のパーセントＮＣＯ含有量および任意の粘度を有し得る。いくつかの非限定的なパーセントＮＣＯ値は、約１〜約６０、約５〜約５０、約１０〜約４０、約２０〜約３５、約３０〜約６０、約１〜約３２．５、または約３０〜約３２．５であり得る。プレポリマーを調製するために使用されるイソシアネート成分としては、ＭＭＤＩ、ＰＭＤＩ、およびそれらの組み合わせが挙げられ得る。２５℃でのイソシアネートのいくつかの非限定的な粘度値は、約０〜約８０００ｃｐｓ、約０〜約５０００ｃｐｓ、約５０〜約４０００ｃｐｓ、約１００〜約３０００ｃｐｓ、約１２０〜約１５００ｃｐｓ、約１５０〜約５０００ｃｐｓ、約０〜約８５０ｃｐｓ、または約１５０〜約８５０ｃｐｓである。イソシアネート成分はまた、当業者によって決定されるように、任意の量でポリオールおよび／または鎖延長剤と反応し得る。特定の実施形態では、本開示で使用されるイソシアネートは、商品名Ｌｕｐｒａｎａｔｅ（登録商標）Ｍおよび／またはＬｕｐｒａｎａｔｅ（登録商標）Ｍ２０であり得る。
【００２２】
次いで、プレポリマーは、ウレタンフォームを調製するために使用され、プレポリマーは、任意のパーセントＮＣＯ含有量および任意の粘度を有し得る。プレポリマー成分はまた、当業者によって決定されるように、任意の量で樹脂および／または鎖延長剤と反応し得る。好ましくは、イソシアネート成分、ならびに樹脂および／または鎖延長剤は、約９５〜約１３０、または約１００〜約１１５のイソシアネート指数で反応する。イソシアネート指数は、ポリオール（複数可）と反応したイソシアネート（複数可）の実際のモル量と、当量のモル量のポリオール（複数可）と反応するのに必要なイソシアネート（複数可）の化学量論的モル量との比である。一実施形態では、市販のイソシアネートを使用することができる。
【００２３】
一実施形態では、複数のプレポリマーを使用して、イソシアネート官能性ウレタンプレポリマーを生成することができる。いくつかの実施形態では、例えば、第１のプレポリマーは、ＭＭＤＩを含み得、第２のプレポリマーは、ポリエーテルプレポリマーを含み得る。別の例では、イソシアネート官能性ウレタンプレポリマーは、ＰＭＤＩ／ＭＭＤＩ−Ｐ４１０プレポリマー（例えば、Ｅｌａｓｔｏｆｏａｍ  ２４０５０Ｔ）およびＭＭＤＩ−Ｐ４１０／ＤＥＧプレポリマー（例えば、Ｅｌａｓｔｏｆｏａｍ  ＭＰ１０２）などのポリエーテルプレポリマーを含み得る。プレポリマーの比は、最終生成物の所望の特性、すなわち本発明の改善されたエラストマーポリウレタンフォームの耐熱性によって変化し得る。ある種の実施形態では、イソシアネート官能性ウレタンプレポリマーを生成するために使用される第１のプレポリマーと第２のプレポリマーとの比は、９９：１〜５０：５０、または９９：１〜７０：３０、８０：３０、または９０：１０の比（重量基準で）を含み得る。いくつかの実施形態では、これらの比は、８０：２０〜６０：４０、または７５：２５〜６５：３５、または７０：３０で変わり得る。いくつかの実施形態では、第１のプレポリマーは、第２のプレポリマーと比較して５０％以上の量で存在する。
【００２４】
本開示のイソシアネート反応性成分は、ポリエーテルポリオール、ポリエステルポリオール、およびそれらの組み合わせのうちの１つ以上を含み得る。当技術分野で知られているように、ポリエーテルポリオールは、典型的には、開始剤とアルキレンオキシドとの反応から形成される。好ましくは、開始剤は、脂肪族開始剤、芳香族開始剤、およびそれらの組み合わせの群から選択される。一実施形態では、開始剤は、エチレングリコール、プロピレングリコール、ジプロピレングリコール、ブチレングリコール、トリメチレングリコール、１，２−ブタンジオール、１，３−ブタンジオール、１，４−ブタンジオール、１，２−ペンタンジオール、１，４−ペンタンジオール、１，５−ペンタンジオール、１，６−ヘキサンジオール、１，７−ヘプタンジオール、ブテンジオール、ブチンジオール、キシリレングリコール、アミレングリコール、１，４−フェニレン−ビス−β−ヒドロキシエチルエーテル、１，３−フェニレン−ビス−β−ヒドロキシエチルエーテル、ビス−（ヒドロキシ−メチル−シクロヘキサン）、チオジグリコール、グリセロール、１，１，１−トリメチロールプロパン、１，１，１−トリメチロールエタン、１，２，６−ヘキサントリオール、α−メチルグルコシド、ペンタエリスリトール、ソルビトール、アニリン、ｏ−クロロアニリン、ｐ−アミノアニリン、１，５−ジアミノナフタレン、メチレンジアニリン、アニリンとホルムアルデヒドとの縮合生成物、２，３−、２，６−、３，４−、２，５−、および２，４−ジアミノトルエンおよび異性体混合物、メチルアミン、トリイソプロパノールアミン、エチレンジアミン、１，３−ジアミノプロパン、１，３−ジアミノブタン、１，４−ジアミノブタン、プロピレンジアミン、ブチレンジアミン、ヘキサメチレンジアミン、シクロヘキサレンジアミン、フェニレンジアミン、トリレンジアミン、キシリレンジアミン、３，３’−ジクロロベンジジン、３，３’−およびジニトロベンジジン、エタノールアミン、アミノプロピルアルコール、２，２−ジメチルプロパノールアミン、３−アミノシクロヘキシルアルコール、およびｐ−アミノベンジルアルコールを含むアルカノールアミン、ならびにそれらの組み合わせの群から選択される。当技術分野で知られている任意の好適な開始剤は、本開示で使用することができると企図される。
【００２５】
好ましくは、開始剤と反応してポリエーテルポリオールを形成するアルキレンオキシドは、エチレンオキシド、プロピレンオキシド、ブチレンオキシド、アミレンオキシド、テトラヒドロフラン、アルキレンオキシド−テトラヒドロフラン混合物、エピハロヒドリン、アラルキレンオキシド、およびそれらの組み合わせの群から選択される。より好ましくは、アルキレンオキシドは、エチレンオキシド、プロピレンオキシド、およびそれらの組み合わせの群から選択される。最も好ましくは、アルキレンオキシドは、エチレンオキシドを含む。しかしながら、当技術分野で知られている任意の好適なアルキレンオキシドは、本開示で使用することができることも企図される。
【００２６】
ポリエーテルポリオールは、ポリエーテルポリオールの総重量に基づいて、約３〜約２５重量％のエチレンオキシドキャップを含み得る。任意の特定の理論に束縛されることを意図するものではないが、エチレンオキシドキャップは、ポリエーテルポリオールとイソシアネートとの反応速度の増加を促進すると考えられている。いくつかの実施形態では、エチレンオキシドは、約１〜約９０、さらには約３〜約７５モルパーセントのエチレンオキシドの割合で、ポリオールのポリマー鎖全体にわたってランダムに分布している。
【００２７】
ポリエーテルポリオールは、ポリエーテルポリオールの総重量に基づいて、約３〜約２５重量％のプロピレンオキシドキャップを含み得る。他の実施形態では、ポリエーテルポリオールは、アルコキシル化剤としてのプロピレンオキシドのみで構成され得る。任意の特定の理論に束縛されることを意図するものではないが、プロピレンオキシドキャップは、ポリエーテルポリオールとイソシアネートとの反応速度を低下させると考えられている。いくつかの実施形態では、プロピレンオキシドでキャップされたポリオールは、ポリオールのポリマー鎖中にランダムに分布したエチレンオキシドを約２〜２５、さらには約２〜１５モルパーセントのエチレンオキシドの割合で含有する。
【００２８】
ポリエーテルポリオールはまた、１８〜１０，０００ｇ／モルの数平均分子量を有し得る。さらに、ポリエーテルポリオールは、１５〜６、２５０ｍｇＫＯＨ／ｇのヒドロキシル価を有し得る。ポリエーテルポリオールはまた、２〜８の公称官能性を有し得る。さらに、さらに、ポリエーテルポリオールはまた、カルボキシル基、アミン基、カルバメート基、アミド基、およびエポキシ基の群から選択される有機官能基を含み得る。
【００２９】
ここで、上記で導入されたポリエステルポリオールを参照すると、ポリエステルポリオールは、ポリカプロラクトンエステルであるか、またはジカルボン酸と少なくとも１つの第一級ヒドロキシル基を有するグリコールとの反応から生成され得る。好適なジカルボン酸は、これらに限定されないが、アジピン酸、メチルアジピン酸、コハク酸、スベリン酸、セバシン酸、シュウ酸、グルタル酸、ピメリン酸、アゼライン酸、フタル酸、テレフタル酸、イソフタル酸、およびそれらの組み合わせの群から選択され得る。好適なグリコールとしては、これらに限定されないが、上述のものが挙げられる。
【００３０】
ポリエステルポリオールはまた、８０〜１５００ｇ／モルの数平均分子量を有し得る。さらに、ポリエステルポリオールは、４０〜６００ｍｇＫＯＨ／ｇのヒドロキシル価を有し得る。ポリエステルポリオールはまた、２〜８の公称官能性を有し得る。さらに、さらに、ポリエステルポリオールはまた、カルボキシル基、アミン基、カルバメート基、アミド基、およびエポキシ基の群から選択される有機官能基を含み得る。
【００３１】
第１のポリオールは、約６０００ｇ／モルの数平均分子量および１．５〜２．０の官能性を有することができる。本開示におけるイソシアネート反応性成分に使用される第１のポリオールの１つの非限定的で代表的な例は、Ｐｌｕｒａｃｏｌ（登録商標）１０６２ポリオールであり、これは、約１０００ｇ／モル〜約９０００ｇ／モルの数平均分子量を有するエチレンオキシドでキャップされた公称ジオールである。Ｐｌｕｒａｃｏｌ（登録商標）１０６２のいくつかの非限定的な有効量は、イソシアネート反応性成分の約１〜約９９重量部、約５〜約９０重量部、約１０〜約８０重量部、約１０〜約７０重量部、約２０〜約７５重量部、約３０〜約７０重量部、約３５〜約６５重量部、約３５〜約９９重量部、および約１〜約６５重量部である。
【００３２】
第２のポリオールは、約３６００ｇ／モルの数平均分子量および２．８〜３．０の官能性を有することができる。第２のポリオールの１つの非限定的で代表的な例は、Ｐｌｕｒａｃｏｌ（登録商標）５９３ポリオールであり、これは、約１０００ｇ／モル〜約８０００ｇ／モルの数平均分子量を有するランダムに分散した高比率のエトキシ基を有する公称トリオールである。Ｐｌｕｒａｃｏｌ（登録商標）５９３のいくつかの非限定的な有効量は、イソシアネート反応性成分の約０〜約９９重量部、約０〜約９０重量部、約０〜約８０重量部、約０〜約７０重量部、約０〜約５０重量部、約０〜約４５重量部、約１５〜約４０重量部、約１５〜約９９重量部、および約０〜約４０重量部である。
【００３３】
第３のポリオールは、約５２５０ｇ／モルの数平均分子量および３．５〜５．０の官能性を有することができる。第３のポリオールの１つの非限定的で代表的な例は、Ｌｕｐｒａｎｏｌ（登録商標）２０１０／１であり、これは、約２５０ｇ／モル〜約６０００ｇ／モルの数平均分子量を有するエチレンオキシドでキャップされた公称テトラオールである。Ｌｕｐｒａｎｏｌ（登録商標）２０１０／１のいくつかの非限定的な有効量は、イソシアネート反応性成分の約０〜約９９重量部、約０〜約９０重量部、約０〜約８０重量部、約０〜約７０重量部、約０〜約５０重量部、約０〜約２０重量部、約０〜約１５重量部、および約０〜約１０重量部である。
【００３４】
第４のポリオールは、約２８００〜６０００ｇ／モルの数平均分子量および２．１〜３．０の官能性を有することができる。第４のポリオールの１つの非限定的で代表的な例は、Ｐｌｕｒａｃｏｌ（登録商標）２０９７ポリオールであり、これは、約１０００ｇ／モル〜約１３０００ｇ／モルの数平均分子量を有するエチレンオキシドでキャップされた公称トリオールである。Ｐｌｕｒａｃｏｌ（登録商標）２０９７ポリオールのいくつかの非限定的な有効量は、イソシアネート反応性成分の約０〜約９９重量部、約０〜約９０重量部、約０〜約８０重量部、約０〜約７０重量部、約０〜約５０重量部、約０〜約３０重量部、約０〜約１５重量部、約０〜約１０重量部、および約０〜約５重量部である。
【００３５】
第４のポリオールの別の非限定的で代表的な例は、Ｐｌｕｒａｃｏｌ（登録商標）４１５６ポリオールであり、これは、約１０００ｇ／モル〜約１３０００ｇ／モルの数平均分子量を有するプロピレンオキシドでキャップされた公称トリオールである。Ｐｌｕｒａｃｏｌ（登録商標）４１５６ポリオールのいくつかの非限定的な有効量は、イソシアネート反応性成分の約０〜約９９重量部、約０〜約９０重量部、約０〜約８０重量部、約０〜約７０重量部、約０〜約５０重量部、約０〜約３０重量部、約０〜約１５重量部、約０〜約１０重量部、および約０〜約５重量部である。
【００３６】
本開示におけるエラストマーポリウレタンフォームはまた、添加剤成分パッケージを含有し得る。特定の実施形態では、添加剤成分は、イソシアネート反応性成分中に使用することができる。添加剤成分は、これらに限定されないが、界面活性剤、触媒ブロッキング剤、発泡剤、着色剤、染料、顔料、架橋剤、難燃剤、希釈剤、溶媒、無機充填剤、触媒、抗酸化剤などの特殊機能剤、紫外線安定剤、殺生物剤、接着促進剤、帯電防止剤、離型剤、香料、およびこれらの群の組み合わせの群から選択することができる。利用されるとき、添加剤成分は、イソシアネート反応性成分中に存在する１００部の全ポリオールに基づいて、１超〜約３０、より典型的には約１〜約２０重量部の量でイソシアネート反応性成分中に存在することができる。
【００３７】
難燃性添加剤を使用して、難燃性を示すエラストマーポリウレタンフォームを生成することができる。例えば、アルミニウム三水和物などの鉱物；ヒドロキシメチルホスポニウム塩（ｈｙｄｒｏｘｙｍｅｔｈｙｌ  ｐｈｏｓｐｏｎｉｕｍ  ｓａｌｔｓ）などの塩；リン化合物；リン酸化エステル；ならびに臭素および／または塩素を含有するものなどのハロカーボンまたは他のハロゲン化化合物を含む難燃性添加剤は、イソシアネート反応性成分中に含まれ得る。
【００３８】
３〜６の範囲の公称官能性を有する架橋剤を使用して、本開示におけるエラストマーポリウレタンフォームを生成することができる。一実施形態では、架橋剤は、イソシアネート反応性成分中に使用することができる。架橋剤は、一般に、エラストマーポリウレタンフォームのコポリマーセグメント間の相分離を可能にすることができる。すなわち、エラストマーポリウレタンフォームは、典型的には、硬質尿素コポリマーセグメントおよび軟質ポリオールコポリマーセグメントのどちらも含む。架橋剤は、典型的には、硬質尿素コポリマーセグメントを軟質ポリオールコポリマーセグメントに化学的および物理的に連結する。したがって、架橋剤は、典型的には、イソシアネート反応性成分中に存在して、硬度を変性し、安定性を高め、エラストマーポリウレタンフォームの収縮を低減する。利用されるとき、架橋剤は、イソシアネート反応性成分中に存在する１００重量部の全ポリオールに基づいて、０超〜約５、より典型的には約０．２５〜約３重量部の量でイソシアネート反応性成分中に存在することができる。
【００３９】
添加剤成分の触媒成分を使用して、現在の開示におけるエラストマーポリウレタンフォームを生成することができる。例示的な触媒としては、これらに限定されないが、Ｎ，Ｎ−ジメチルエタノールアミン（ＤＭＥＡ）、Ｎ，Ｎ−ジメチルシクロヘキシルアミン（ＤＭＣＨＡ）、ビス（Ｎ，Ｎ−ジメチルアミノエチル）エーテル（ＢＤＭＡＦＥ）、Ｎ，Ｎ，Ｎ’，Ｎ’，Ｎ”−ペンタメチルジエチレントリアミン（ＰＤＭＡＦＥ）、１，４−ジアザジシクロ［２，２，２］オクタン（ＤＡＢＣＯ）、２−（２−ジメチルアミノエトキシ）−エタノール（ＤＭＡＦＥ）、２−（（２−ジメチルアミノエトキシ）−エチルメチル−アミノ）エタノール、１−（ビス（３−ジメチルアミノ）−プロピル）アミノ−２−プロパノール、Ｎ，Ｎ’，Ｎ”−トリス（３−ジメチルアミノ−プロピル）ヘキサヒドロトリアジン、ジモルホリノジエチルエーテル（ＤＭＤＥＥ）、Ｎ．Ｎ−ジメチルベンジルアミン、Ｎ，Ｎ，Ｎ’，Ｎ”，Ｎ”−ペンタアメチルジプロピレントリアミン（ｐｅｎｔａａｍｅｔｈｙｌｄｉｐｒｏｐｙｌｅｎｅｔｒｉａｍｉｎｅ）、Ν，Ν’−ジエチルピペラジン（ｄｉｅｔｈｙｌｐｉｐｅｒａｚｔｎｅ）などが挙げられる。特に、立体障害の第一級、第二級、または第三級アミンが使用され、これらに限定されないが、ジシクロヘキシルメチルアミン、エチルジイソプロピルアミン、ジメチルシクロヘキシルアミン、ジメチルイソプロピルアミン、メチルイソプロピルベンジルアミン、メチルシクロペンチルベンジルアミン、イソプロピル−ｓｅｃ−ブチル−トリフルオロエチルアミン、ジエチル−（ｏ−フェニエチル）アミン（ｄｉｅｔｈｙｌ−（ｏ−ｐｈｅｎｙｅｔｈｙｌ）ａｍｉｎｅ）、トリ−ｎ−プロピルアミン、ジシクロヘキシルアミン、ｔ−ブチルイソプロピルアミン、ジ−ｔ−ブチルアミン、シクロヘキシル−ｔ−ブチルアミン、デ−ｓｅｃ−ブチルアミン、ジシクロペンチルアミン、ジ−（ａ−トリフルオロメチルエチル）アミン、ジ−（α−フェニルエチル）アミン、トリフェニルメチルアミン、および１，１，−ジエチル−ｎ−プロピルアミンが挙げられ得る。他の立体障害アミンは、モルホリン、イミダゾール、ジモルホリノジエチルエーテルなどのエーテル含有化合物、Ｎ−エチルモルホリン、Ｎ−メチルモルホリン、ビス（ジメチルアミノエチル）エーテル（ｂｉｓ（ｄｉｍｅｔｈｙｌａｍｉｎｏｅｆｈｙｌ）ｅｔｈｅｒ）、イミジゾール（ｉｍｉｄｉｚｏｌｅ）、ｎ−メチルイミダゾール、１，２−ジメチルイミダゾール、ジモルホリノジメチルエーテル、Ｎ，Ｎ，Ｎ，，Ｎ’，Ｎ”，Ｎ”−ペンタメチルジエチレントリアミン、Ｎ，Ｎ，Ｎ’，Ｎ’，Ｎ”，Ｎ”−ペンタメチルジプロピレントリアミン、ビス（ジエチルアミノエチル）エーテル、ビス（ジメチルアミノプロピル）エーテル、またはそれらの組み合わせである。非アミン触媒としては、これらに限定されないが、オクタン酸第一スズ、ジラウリン酸ジブチルスズ、メルカプチドジブチルスズ、プロピオン酸フェニル水銀、オクタン酸鉛、酢酸カリウム／オクタン酸カリウム、第四級アンモニウムギ酸塩、アセチルアセトン酸第二鉄、およびそれらの混合物が挙げられる。触媒の使用レベルは、イソシアネート反応性成分の約０．０５〜約４．００重量％、約０．１５〜約３．６０重量％、または約０．４０〜約２．６０重量％の量であり得る。特定の実施形態では、触媒成分は、イソシアネート反応性成分中に存在して、イソシアネート成分とイソシアネート反応性成分との間のエラストマーポリウレタンフォーミング反応を触媒することができる。触媒成分は、典型的には、イソシアネート成分とイソシアネート反応性成分との反応生成物を形成するために消費されないが、イソシアネート基と反応することができる活性水素基を含有し得ることを理解されたい。すなわち、触媒成分は、典型的には、エラストマーポリウレタンフォーミング反応に関与するが、それによって消費されることはない。触媒成分は、当技術分野で知られている任意の好適な触媒または触媒の混合物を含み得る。本開示の目的に好適な触媒成分は、Ｅｖｏｎｉｋ  Ｉｎｄｕｓｔｒｉｅｓ（Ｐａｒｓｉｐｐａｎｙ、Ｎｅｗ  Ｊｅｒｓｅｙ）から市販されているＤａｂｃｏ（登録商標）８１５４およびＤａｂｃｏ（登録商標）１０２７である。
【００４０】
添加剤成分は、エラストマーポリウレタンフォームのセル構造を制御し、エラストマーポリウレタンフォームの表面構造に影響を与え、イソシアネート反応性成分中の成分の混和性および得られたエラストマーポリウレタンフォームの安定性を改善するために使用することができる界面活性剤をさらに含み得る。好適な界面活性剤としては、シリコーンおよびノニルフェノールエトキシレートなどの当技術分野で知られている任意の界面活性剤が挙げられる。一実施形態では、界面活性剤は、ポリシリコーンポリマーであり得る。特定の実施形態では、ポリシリコーンポリマーは、ポリジメチルシロキサン−ポリオキシアルキレンブロックコポリマーである。界面活性剤は、イソシアネート反応性成分中に存在する場合、イソシアネート反応性成分の要件によって選択することができる。利用されるとき、界面活性剤は、イソシアネート反応性成分中に存在する１００重量部の全ポリオールに基づいて、約０〜約６、約０〜約５、約０．５〜約６、さらには約０．５〜５重量部の量でイソシアネート反応性成分中に存在することができる。本開示の目的のための界面活性剤の特定の例は、Ｅｖｏｎｉｋ  Ｉｎｄｕｓｔｒｉｅｓ（Ｐａｒｓｉｐｐａｎｙ、Ｎｅｗ  Ｊｅｒｓｅｙ）から市販されているＤａｂｃｏ（登録商標）ＤＣ５０００である。
【００４１】
添加剤成分は、ブロッキング剤をさらに含み得る。ブロッキング剤は、クリーム時間を遅らせ、エラストマーポリウレタンフォームの硬化時間を増加させるために使用することができる。好適なブロッキング剤としては、当技術分野で知られている任意のブロッキング剤が挙げられる。特定の実施形態では、ブロッキング剤は、これに限定されるが、２−エチルヘキサン酸のような有機酸であり得る。当業者は、典型的には、イソシアネート成分の反応性によってブロッキング剤を選択し、これらのブロッキング剤は、典型的には、選択された触媒の不可欠な部分として導入される。
【００４２】
イソシアネート成分およびイソシアネート反応性成分は、発泡剤の存在下で反応して、エラストマーポリウレタンフォームを生成することができる。当技術分野で知られているように、イソシアネート成分とイソシアネート反応性成分との間のエラストマーポリウレタンフォーミング反応中、発泡剤は、エラストマーポリウレタンフォーム中に気泡空隙を形成するガスの放出を促進する。発泡剤は、物理的発泡剤、化学的発泡剤、またはそれらの物理的発泡剤と化学的発泡剤との組み合わせであり得る。
【００４３】
物理的発泡剤という用語は、イソシアネート成分および／またはイソシアネート反応性成分と化学的に反応して発泡ガスをもたらさない発泡剤を指す。物理的発泡剤は、ガスまたは液体であり得る。液体の物理的発泡剤は、典型的には、加熱すると蒸発してガスになり、フォームのセルが開放すると、得られたエラストマーポリウレタンフォームから蒸発する。本開示の目的に好適な物理的発泡剤としては、液体二酸化炭素（ＣＯ２）、ＨＣＦＣ、ＨＦＯ、ペンタンおよびすべてのその異性体、アセトン、同伴空気、他の不活性ガス、またはそれらの組み合わせが挙げられ得る。最も典型的な物理的発泡剤は、典型的には、これに限定されないが、トランス−１−クロロ−３，３，３−トリフルオロプロピレン（ＨＣＦＯ−１２３３ｚｄ（Ｅ））のようにオゾン層破壊係数がゼロである。
【００４４】
化学的発泡剤という用語は、イソシアネート成分または他の成分と化学的に反応してフォーミング用のガスを放出する発泡剤を指す。主題の開示の目的に好適な化学的発泡剤の例としては、これらに限定されないが、ギ酸、ギ酸メチル、水、およびそれらの組み合わせが挙げられる。発泡剤は、典型的には、イソシアネート反応性成分中に存在する１００重量部の全ポリオールに基づいて、約０．５〜約２０重量部の量でイソシアネート反応性成分中に存在する。
【００４５】
物理的および化学的発泡剤を組み合わせて使用できることも理解できるはずである。そのような組み合わせとしては、これらに限定されないが、水および同伴空気が挙げられ得る。
【００４６】
イソシアネート反応性成分はまた、鎖延長剤を含むことができる。有用な活性水素含有鎖延長剤は、一般に、少なくとも２つの活性水素基、例えば、ジオール、ジチオール、ジアミン、またはとりわけ、アルカノールアミン、アミノアルキルメルカプタン、およびヒドロキシアルキルメルカプタンなどのヒドロキシル基、チオール基、およびアミン基の混合物を有する化合物を含有する。鎖延長剤の分子量は、好ましくは約６０〜約４００の範囲である。ポリウレタン系樹脂を構築する構造単位である鎖延長剤は、好ましくは、低分子量ジオールおよび低分子量ジアミンから少なくとも１つ以上選択される。鎖延長剤は、エタノールアミン、プロパノールアミン、ブタノールアミン、およびそれらの組み合わせなど、分子内にヒドロキシル基およびアミノ基のどちらも有する物質であり得る。
【００４７】
延長剤として使用することができる好適なジオールの非限定的な例としては、エチレングリコール、ならびにジエチレングリコール、トリエチレングリコール、およびテトラエチレングリコールを含むエチレングリコールの高級オリゴマー；プロピレングリコール、ならびにジプロピレングリコール、トリプロピレングリコール、およびテトラプロピレングリコールを含むプロピレングリコールの高級オリゴマー；シクロヘキサンジメタノール、１，６−ヘキサンジオール、２−エチル−１，６−ヘキサンジオール、１，４−ブタンジオール、２，３−ブタンジオール、１，５−ペンタンジオール、１，３−プロパンジオール、ブチレングリコール、ネオペンチルグリコール、ヒドロキノンおよびレゾルシノールのビス（２−ヒドロキシエチル）エーテルなどのジヒドロキシアルキル化芳香族化合物；ｐ−キシレン−α、α’−ジオール；ｐ−キシレン−α，α’−ジオールのビス（２−ヒドロキシエチル）エーテル；ｍ−キシレン−α，α’−ジオール、ならびにそれらの組み合わせが挙げられる。特定の実施形態では、鎖延長剤は、１，４−ブタンジオール（ＢＤＯ）である。
【００４８】
少なくとも２つの芳香族アミン基を含有する有機化合物の非限定的な例は、１００〜１，０００の分子量を有する芳香族ジアミン鎖延長剤として使用することができる。アミン鎖延長剤は、排他的に、芳香族に結合した第一級または第二級（好ましくは第一級）アミノ基を含有し、好ましくは置換基も含有することができる。そのようなジアミンの例にとしては、１，４−ジアミノベンゼン；２，４−および／または２，６−ジアミノトルエン；２，４’−および／または４，４’−ジアミノジフェニルメタン；３，３’−ジメチル−４，４’−ジアミノジフェニルメタン；３，３’−ジクロロ−４，４’−ジアミノジフェニルメタン（ＭＯＣＡ）；３，５−ジメチルチオトルエン−２，４−および／または−２，６−ジアミン；１，３，５−トリエチル−２，４−ジアミノベンゼン；１，３，５−トリイソプロピル−２，４−ジアミノベンゼン；１−メチル−３，５−ジエチル−２，４−および／または−２，６−ジアミノベンゼン（３，５−ジエチルトルエン−２，４−および／もしくは−２，６−ジアミン、またはＤＥＴＤＡとしても知られている）；４，６−ジメチル−２−エチル−１，３−ジアミノベンゼン；３，５，３’，５’−テトラエチル−４，４−ジアミノジフェニルメタン；３，５，３’，５’−テトライソプロピル−４，４’−ジアミノジフェニルメタン；３，５−ジエチル−３’，５’−ジイソプロピル−４，４’−ジアミノジフェニルメタン；２，４，６−トリエチル−ｍ−フェニレンジアミン（ＴＥＭＰＤＡ）；３，５−ジイソプロピル−２，４−ジアミノトルエン；３，５−ジ−ｓｅｃ−ブチル−２，６−ジアミノトルエン；３−エチル−５−イソプロピル−２，４−ジアミノトルエン；４，６−ジイソプロピル−ｍ−フェニレンジアミン；４，６−ジ−ｔｅｒｔ−ブチル−ｍ−フェニレンジアミン；４，６−ジエチル−ｍ−フェニレンジアミン；３−イソプロピル−２，６−ジアミノトルエン；５−イソプロピル−２，４−ジアミノトルエン；４−イソプロピル−６−メチル−ｍ−フェニレンジアミン；４−イソプロピル−６−ｔｅｒｔ−ブチル−ｍ−フェニレンジアミン；４−エチル−６−イソプロピル−ｍ−フェニレンジアミン；４−メチル−６−ｔｅｒｔ−ブチル−ｍ−フェニレンジアミン；４，６−ジ−ｓｅｃ−ブチル−ｍ−フェニレンジアミン；４−エチル−６−ｔｅｒｔブチル−ｍ−フェニレンジアミン；４−エチル−６−ｓｅｃ−ブチル−ｍ−フェニレンジアミン；４−エチル−６−イソブチル−ｍ−フェニレンジアミン；４−イソプロピル−６−イソブチル−ｍ−フェニレンジアミン；４−イソプロピル−６−ｓｅｃ−ブチル−ｍ−フェニレンジアミン；４−ｔｅｒｔ−ブチル−６−イソブチル−ｍ−フェニレンジアミン；４−シクロペンチル−６−エチル−ｍ−フェニレンジアミン；４−シクロヘキシル−６−イソプロピル−ｍ−フェニレンジアミン；４，６−ジシクロペンチル−ｍ−フェニレンジアミン；２，２’，６，６’−テトラエチル−４，４’−メチレンビスアニリン；２，２’，６，６’−テトライソプロピル−４，４’−メチレンビスアニリン（メチレンビスジイソプロピルアニリン）；２，２’，６，６’−テトラ−ｓｅｃ−ブチル−４，４’−メチレンビスアニリン；２，２’−ジメチル−６，６’−ジ−ｔｅｒｔ−ブチル−４，４’−メチレンビスアニリン；２，２’−ジ−ｔｅｒｔ−ブチル−４，４’−メチレンビスアニリン；ならびに２−イソプロピル−２’，６’−ジエチル−４，４’−メチレンビスアニリンが挙げられる。そのようなジアミンは、当然、混合物として使用することもできる。
【００４９】
イソシアネート成分およびイソシアネート反応性成分は、典型的には、約９０以上、より典型的には約１００以上のイソシアネート指数で反応する。イソシアネート指数という用語は、イソシアネート成分中のＮＣＯ基とイソシアネート反応性成分中のイソシアネート反応性基との比に１００を乗算したものとして定義される。本開示のエラストマーポリウレタンフォームは、イソシアネート成分とイソシアネート反応性成分とを混合して、室温またはわずかに高い温度、例えば１５〜４５℃で混合物を形成することによって生成することができる。エラストマーポリウレタンフォームが型内で生成されるある種の実施形態では、イソシアネート成分およびイソシアネート反応性成分を混合して、混合物を型内に配置する前に混合物を形成することができることを理解されたい。例えば、混合物は開放型に注ぎ込まれ得るか、または混合物は閉鎖型に注入され得る。これらの実施形態では、エラストマーポリウレタンフォーミング反応が完了すると、エラストマーポリウレタンフォームは型の形状を取る。エラストマーポリウレタンフォームは、例えば、低圧成形機、低圧スラブストックコンベヤシステム、多成分機を含む高圧成形機、高圧スラブストックコンベヤシステム内で、および／または手で混合することによって生成することができる。そのような実施形態では、記載された材料は、処理され得、例えば約２０〜約７０、または約２０〜約６０℃の温度で成形され得る。
【００５０】
ある種の実施形態では、エラストマーポリウレタンフォームは、細長い長方形または円形の形状を有するエラストマーポリウレタンフォームを形成することができるスラブストックコンベヤシステム内で生成または配置することができる。当技術分野で知られているように、スラブストックコンベヤシステムは、個々の成分、例えば、イソシアネート成分とイソシアネート反応性成分とを混合するための機械的混合ヘッドと、エラストマーポリウレタンフォーミング反応を含有するためのトラフと、エラストマーポリウレタンフォームの上昇および硬化のための移動コンベヤと、膨張するエラストマーポリウレタンフォームを移動コンベヤ上へと導くためのフォールプレートユニットと、を含むことができる。
【００５１】
以下の理論に束縛されることを意図するものではないが、本開示における配合物は、改善された高温圧縮永久歪み性能および維持された並外れた引張強度、引裂強度、破断点伸び、ならびに他の物理的特性をもたらす。任意の特定の理論に拘束されることを望むものではないが、得られたエラストマーポリウレタンフォームは、約２〜約３、約２．１〜約２．９、約２．２〜約２．８、約２．３〜約２．６の架橋密度を有するため、改善された品質を有すると考えられる。各架橋点間の平均分子量は、約１００〜約１０００ｇ／モル、約２００〜約９００ｇ／モル、約２５０〜約６５０ｇ／モルであり、ポリマーアセンブリは、得られたポリマーマトリックスの結晶化度を制御するように設計されている。この結晶化度の制御は、ほとんどの場合、イソシアネート反応性成分およびイソシアネート成分中のポリオール成分の選択を通して確立される。
【００５２】
本開示のエラストマーフォームの密度は、１立方フィート当たり４〜４０ポンドであり、ＡＳＴＭ  Ｄ７９２の方法Ａに従って、約２５℃および相対湿度（ＲＨ）５０％で決定することができる。
【００５３】
本開示のエラストマーフォームはまた、ＡＳＴＭ  Ｄ３５７４に従って、圧縮永久歪みおよび圧縮力たわみ（ＣＦＤ）についてそれぞれ評価される。圧縮永久歪みは、フォーム内の気泡構造の屈曲または崩壊による、圧縮後のフォームの元の高さの永続的な部分的損失の尺度である。圧縮永久歪みは、フォームを９０％、すなわち元の厚さの１０％まで圧縮し、そのような圧縮下でフォームを７０〜１５０℃で２２〜約１００時間保持することによって測定される。圧縮永久歪みは、元の圧縮の割合として表される。最後に、ＣＦＤは、フォームの耐荷重性能の尺度であり、試料よりも大きい平らな圧縮脚でフォームを圧縮することによって測定される。ＣＦＤは、平らな圧縮脚によって加えられる力の量であり、典型的には、フォームの２５％、４０％、５０％、および／または６５％の圧縮で表される。
【００５４】
試料は、ＡＳＴＭＤ３５７４に従って、引張強度および伸びについて試験される。引張強度および伸びの特性は、製造またはアセンブリ作業中の取り扱いに耐えるフォームの能力を説明する。具体的には、引張強度は、フォームを破断点まで伸ばすために必要なポンド／立方インチでの力である。伸びは、フォームが破断する前に元の長さから伸びた、パーセントの尺度である。
【００５５】
試料は、ＡＳＴＭ  Ｄ３５７４に従って、引裂強度について試験される。引裂強度は、張裂または破断が開始された後のエラストマーポリウレタンフォームにおける引裂を継続するために必要な力の尺度であり、ポンド／インチ（ｐｐｉ）で表される。
【００５６】
ショアＡ硬度試験は、ＡＳＴＭ  Ｄ２２４０に従って、試料の硬度を測定する。この試験は、指定の条件下で材料の中に押し付けたときの特定のタイプの圧子の貫入に基づいている。押し込み硬さは、貫入に反比例し、フォーム試料の弾性率および粘弾性挙動に依存する。
【００５７】
ここで、本開示を示す特定の実施例を参照する。例示的な実施形態を示すために実施例が提供され、それによって本開示の範囲への限定が意図されていないことを理解されたい。
【実施例】
【００５８】
実施例１
ポリオールブレンドの実施例
清潔な容器にポリオール成分を充填する。撹拌を開始し、バッチ手順全体を通して継続する。水を除く残りのすべての成分を、順次追加する。容器内の成分を、少なくとも３０分間ブレンドする。ブレンドの試料を取り出し、カールフィッシャー滴定を介して水分含有量を試験する。計算した量の水を容器に添加して、所望の水位を達成する。次いで、ブレンドを最低３０分間撹拌する。下記の表１および表２に示すように、ポリオールブレンドの実施例１〜１４は、このプロトコルに基づいて作製される。表１は、ポリオールブレンドの実施例１〜８を対象としたグループＡを示す。表２は、ポリオールブレンドの実施例９〜１４を対象としたグループＢを示す。グループＢは、ポリオールＤ（Ｐｌｕｒａｃｏｌ（登録商標）２０９７ポリオール）またはポリオールＥ（Ｐｌｕｒａｃｏｌ（登録商標）４１５６ポリオール）を含有していない。
【表１】
2021529248.tif 000002
【００５９】
ポリオールＡは、Ｐｌｕｒａｃｏｌ（登録商標）１０６２ポリオールであり、これは、約１０００ｇ／モル〜約９０００ｇ／モルの数平均分子量を有するプロピレンオキシドまたはエチレンオキシドでキャップされた公称ジオールであり、ポリオールＢは、Ｐｌｕｒａｃｏｌ（登録商標）５９３ポリオールであり、これは、約１０００ｇ／モル〜約８０００ｇ／モルの数平均分子量を有するランダムに分散した高比率のエトキシ基を有する公称トリオールであり、ポリオールＣは、Ｌｕｐｒａｎｏｌ（登録商標）２０１０／１であり、これは、約２５０ｇ／モル〜約６０００ｇ／モルの数平均分子量を有するエチレンオキシドでキャップされた公称テトラオールであり、ポリオールＤは、Ｐｌｕｒａｃｏｌ（登録商標）２０９７ポリオールであり、これは、約１０００ｇ／モル〜約１３０００ｇ／モルの数平均分子量を有するエチレンオキシドでキャップされた公称トリオールであり、ポリオールＥは、約５０００ｇ／モルの数平均分子量を有するＰｌｕｒａｃｏｌ（登録商標）４１５６ポリオールであり、ポリオールＥ＊は、約１２０００ｇ／モルの数平均分子量を有するＰｌｕｒａｃｏｌ（登録商標）４１５６ポリオールであり、これは、プロピレンオキシドでキャップされた公称トリオールである。触媒Ａは、ブロックされた第三級アミンであるＤａｂｃｏ（登録商標）８１５４であり、触媒Ｂは、エチレングリコール中で希釈した遅延活性第三級アミンであるＤａｂｃｏ（登録商標）１０２７である。界面活性剤は、非加水分解性シリコーングリコールコポリマーであるＤａｂｃｏ（登録商標）ＤＣ５０００である。鎖延長剤は、ＢＤＯである。発泡剤は、水である。
【表２】
2021529248.tif 000003
【００６０】
ポリオールブレンド試料のヒドロキシル官能性を比較するとき、鎖延長剤ＢＤＯを、等式から除外する。概して、グループＡは、テトロールであるポリオールＣ（Ｌｕｐｒａｎｏｌ（登録商標）２０１０／１）のより高い比率により、グループＢと比較してより高い官能性を示す。ヒドロキシル官能性が高いほど、架橋密度がより高くなり、高温性能の改善に寄与し得る。
【００６１】
実施例２
イソシアネート官能性ウレタンプレポリマーの実施例
ＰＭＤＩ（Ｌｕｐｒａｎａｔｅ（登録商標）Ｍ２０）を清潔な反応容器の中に添加する。撹拌を開始し、作業全体を通して継続する。反応容器を、約５７〜約６３℃に加熱する。次いで、溶融したＭＭＤＩ（Ｌｕｐｒａｎａｔｅ（登録商標）Ｍ）を、容器に添加する。次いで、ポリオールを約３０分間にわたって一定速度で添加し、反応混合物の温度を監視し、約８０℃を超えないように制御する。反応を約７７〜約８３℃で約１時間進行させ、次いで約２５〜約４０℃に冷却し、最終分析用にサンプリングする。品質管理の承認を受けて、プレポリマー生成物を、５０ミクロンのフィルタを使用して輸送用容器に移す。下記の表３に示すように、プレポリマーの実施例１〜４は、上記のプロトコルに基づいて作製される。
【表３】
2021529248.tif 000004
【００６２】
ＰＭＤＩ（Ｌｕｐｒａｎａｔｅ（登録商標）Ｍ２０）をより高比率で使用するとき、プレポリマーはより高いイソシアネート官能性を示す。プレポリマー試料１〜３は、基本的にプロピレングリコールである同じポリオール（Ｐｌｕｒａｃｏｌ（登録商標）４１０）を使用する。ＭＭＤＩ（Ｌｕｐｒａｎａｔｅ（登録商標）Ｍ）を徐々に増加して、フォーム特性への影響を調査する。プレポリマー試料４は、フォーム試料の調製に使用されたものと同じポリオールであるポリオールＡ（Ｐｌｕｒａｃｏｌ（登録商標）１０６２）を使用する。
【００６３】
実施例３
フォームの実施例
ドリルプレスを２３４０〜３１００ｒｐｍの速度に設定し、混合タイマーを１０〜２５秒に設定する。離型剤を、約３５〜６０℃に加熱したアルミニウムブロック型に塗布する。試験ブロック型の典型的なサイズは、１２インチｘ１２インチｘ０．５インチ（３０．５ｃｍ×３０．５ｃｍ×１．３ｃｍ）または１２インチ×１２インチ×０．２５インチ（３０．５ｃｍ×３０．５ｃｍ×０．６ｃｍ）である。所定の量のイソシアネート反応性成分（樹脂）を混合カップに量り入れ、所定の量のイソシアネート成分（ＩＳＯ）を第２の混合カップに量り入れる。プレポリマーを、樹脂を含有するカップに注ぎ込む。次いで、混合ブレードを、混合カップの中に沈め、ミキサーを始動させる。設定時間で混合した後、反応フォームを混合カップから型に注ぎ込み、型を閉鎖する。約４〜約７分後、型を開放し、フォームブロックを取り出す。下記の表４および表５に示すように、エラストマーポリウレタンフォームの実施例１〜１７は、上記のプロトコルに基づいて作製される。Ｐｌｕｒａｃｏｌ（登録商標）１０６２ポリオールまたはＰｌｕｒａｃｏｌ（登録商標）５９３ポリオールのみで作製されたフォームは、非常に乏しい特性を有しており、場合によっては、フォームが上昇するほど十分に安定していないこともある。
【表４−１】
2021529248.tif 000005
【表４−２】
2021529248.tif 000006
【表４−３】
2021529248.tif 000007
【表５−１】
2021529248.tif 000008
【表５−２】
2021529248.tif 000009
【００６４】
表４および表５に示すように、本開示におけるエラストマーポリウレタンフォームの４０％たわみでの一定たわみ圧縮永久歪み値は、フォーム試料が１００℃〜１３０℃で９６時間などの厳しい条件で圧縮されたときでも約４０％未満である。本開示におけるエラストマーポリウレタンフォームの引張強度値は、約５０重量ポンド／平方インチ〜約２８５重量ポンド／平方インチである。引裂強度値は、約１３重量ポンド／インチ〜約４０重量ポンド／インチである。破断点伸び値は、約５０％〜約１６０％である。
【００６５】
２つの異なるエージング条件、１０２℃で７０時間の暴露と、６０℃および相対湿度９５％で１６８時間の暴露と、を使用して、フォーム特性を決定する。引張強度、伸び、引裂強度、およびショアＡ硬度を、エージングの前後に試験する。１０２℃で７０時間エージングするとき、本開示におけるエラストマーポリウレタンフォームの引張強度値は、約５０％未満の変化を受け、引裂強度値は、約３０％未満の変化を受け、破断点伸び値は、約５０％未満の変化を受ける。６０℃および相対湿度９５％で１６８時間エージングするとき、本開示におけるエラストマーポリウレタンフォームの引張強度値は、約３５％未満の変化を受け、引裂強度値は、約３５％未満の変化を受け、破断点伸び値は、約３５％未満の変化を受ける。異なるエージング条件での小さい特性変化は、本明細書に開示するエラストマーポリウレタンフォームの改善された高温性能を裏付けている。
【表６】
2021529248.tif 000010
【表７−１】
2021529248.tif 000011
【表７−２】
2021529248.tif 000012
【００６６】
当業者であれば、日常的な実験だけを使用して、本明細書に記載の特定の組成物および手順に対する多くの等価物を認識するか、または確認することが可能であろう。そのような等価物は、本開示の範囲内にあると見なされ、以下の特許請求の範囲によって包含される。
【国際調査報告】
2021529248.tif 000013
2021529248.tif 000014